(57)【要約】【課題】アルミニウム製熱交換器に対して優れた耐食性（耐白錆性）及び耐湿性（耐黒変性）を付与し得る表面処理方法を提供すること。【解決手段】（ａ）アルミニウム製熱交換器を化成処理剤で化成処理することで、その表面に化成皮膜を形成する工程と、（ｂ）（ａ）工程で表面に化成皮膜が形成されたアルミニウム製熱交換器を、親水性樹脂を含む親水化処理剤と接触させる工程と、（ｃ）（ｂ）工程で接触処理されたアルミニウム製熱交換器を焼き付け処理することで、その表面に親水化皮膜を形成する工程と、を含み、工程（ａ）で用いる化成処理剤が、ジルコニウム及びチタニウムのうち少なくとも一方を含み且つその含有量が合計で５〜５，０００質量ｐｐｍ、バナジウムを含み且つその含有量が１０〜１，０００質量ｐｐｍ、金属安定化剤を含み且つその含有量が５〜５，０００質量ｐｐｍ、並びに、ｐＨが２〜６であるアルミニウム製熱交換器の表面処理方法である。【選択図】なし【特許請求の範囲】
【請求項１】
アルミニウム製熱交換器の表面処理方法であって、
（ａ）前記アルミニウム製熱交換器を化成処理剤によってその表面に化成皮膜を形成する工程と、
（ｂ）前記（ａ）工程で表面に化成皮膜が形成されたアルミニウム製熱交換器を、親水性樹脂を含む親水化処理剤と接触させる工程と、
（ｃ）前記（ｂ）工程で接触処理されたアルミニウム製熱交換器を、焼き付け処理することで、その表面に親水化皮膜を形成する工程
とを含み、
前記工程（ａ）で用いる化成処理剤が、ジルコニウム及びチタニウムのうち少なくとも一方を含み且つその含有量が合計で５〜５，０００質量ｐｐｍ、バナジウムを含み且つその含有量が１０〜１，０００質量ｐｐｍ、金属安定化剤を含み且つその含有量が５〜５，０００質量ｐｐｍ、並びに、ｐＨが２〜６であるアルミニウム製熱交換器の表面処理方法。
【請求項２】
前記金属安定化剤が、還元性を有する有機化合物及びイミノジ酢酸誘導体からなる群より選ばれる少なくとも一種である請求項１に記載のアルミニウム製熱交換器の表面処理方法。
【請求項３】
前記（ａ）工程で形成される化成皮膜において、ジルコニウムの量及びチタニウムの量の合計が５〜３００ｍｇ／ｍ２であり、バナジウムの量が１〜１５０ｍｇ／ｍ２であり、且つ金属安定化剤の量が炭素換算で０．５〜２００ｍｇ／ｍ２であり、
前記（ｃ）工程で形成される親水化皮膜の皮膜量が０．０５〜５ｇ／ｍ２である請求項１又は２に記載のアルミニウム製熱交換器の表面処理方法。
【請求項４】
前記（ａ）工程で形成される化成皮膜が、ジルコニウム及びチタニウムのいずれをも含む請求項１から３いずれか１項に記載のアルミニウム製熱交換器の表面処理方法。
【請求項５】
前記（ｂ）工程で用いる親水化処理剤が、さらに、下記一般式（１）で表されるグアニジン化合物及びその塩のうち少なくとも一方を含む請求項１から４いずれか１項に記載のアルミニウム製熱交換器の表面処理方法。
【化１】
2013213282.tif 000013
［式（１）中、Ｙは、−Ｃ（＝ＮＨ）−（ＣＨ２）ｍ−、−Ｃ（＝Ｏ）−ＮＨ−（ＣＨ２）ｍ−、又は−Ｃ（＝Ｓ）−ＮＨ−（ＣＨ２）ｍ−を表わす。ｍは、０〜２０の整数を表し、ｎは、正の整数を表わし、ｋは、０又は１を表わす。Ｘは、水素、アミノ基、水酸基、メチル基、フェニル基、クロロフェニル基又はメチルフェニル基を表わす。Ｚは、水素、アミノ基、水酸基、メチル基、フェニル基、クロロフェニル基、メチルフェニル基又は下記一般式（２）で表され且つ質量平均分子量が２００〜１００万の重合体を表す。］
【化２】
2013213282.tif 000014
［式（２）中、ｐは、正の整数を表す。］
【請求項６】
前記グアニジン化合物及びその塩が下記一般式（３）で表されるビグアニド構造を有するもの及びその塩である請求項５に記載のアルミニウム製熱交換器の表面処理方法。
【化３】
2013213282.tif 000015
【請求項７】
前記（ｂ）工程で用いる親水化処理剤が、リン酸、縮合リン酸、ホスホン酸及びそれらの誘導体並びにリチウムイオンからなる群より選ばれる少なくとも１種をさらに含む請求項１から６いずれか１項に記載のアルミニウム製熱交換器の表面処理方法。
【請求項８】
前記（ｂ）工程で用いる親水化処理剤中の親水性樹脂が、ケン化度が９０％以上のポリビニルアルコール及び変性ポリビニルアルコールのうち少なくとも一方を含むものである請求項１から７いずれか１項に記載のアルミニウム製熱交換器の表面処理方法。
【請求項９】
前記アルミニウム製熱交換器が、フラックスろう付けされたアルミニウム製熱交換器である請求項１から８いずれか１項に記載のアルミニウム製熱交換器の表面処理方法。
【請求項１０】
前記アルミニウム製熱交換器が、ノコロックろう付け法によりフラックスろう付けされたアルミニウム製熱交換器である請求項１から８いずれか１項に記載のアルミニウム製熱交換器の表面処理方法。
【発明の詳細な説明】
【技術分野】
【０００１】
本発明は、アルミニウム製熱交換器の表面処理方法に関する。
【背景技術】
【０００２】
自動車エアコンに用いられるアルミニウム製熱交換器は、熱交換効率向上の観点から、通常、その表面積を可能な限り大きくすべく複数のフィンが狭い間隔で配置されるとともに、これらのフィンに冷媒供給用のチューブが入り組んで配置される。このような複雑な構造の熱交換器では、エアコン稼動時に大気中の水分がフィンやチューブ（以下、「フィン等」という。）の表面に凝縮水として付着する。ところが、フィン等の表面の濡れ性が劣る場合には、付着した凝縮水が略半球状の水滴となったりフィン間にブリッジ状に存在する等して通風抵抗が増大する結果、排気のスムーズな流れが阻害されて熱交換効率が低下するという問題がある。このような現象を抑制するために、通常、フィン等の表面には親水化処理が施されている。
【０００３】
また、フィン等を構成するアルミニウムやその合金は、本来、防錆性に優れる材料である。しかしながら、フィン等の表面に凝縮水が長時間滞留すると、局部的に酸素濃淡電池が形成されて腐食反応が進行し、さらにそこに大気中の汚染成分が付着して濃縮されると、腐食反応が促進される。腐食反応により生じた生成物、例えば白錆は、フィン等の表面に堆積することで熱交換特性が阻害される他、送風機により大気中に排出される等の問題がある。
【０００４】
そのため、白錆の発生を抑制して耐食性を向上させる技術が種々提案されている。例えば、アルミニウムやその合金材料の表面に対して良好な耐食性を付与する化成処理剤として、チタニウム錯フッ化物イオン、５価バナジウム化合物イオン及びジルコニウム錯フッ化物イオンを含む化成処理剤が開示されている（特許文献１参照）。
また、アルミニウム製熱交換器の表面に対して良好な耐食性を付与する化成処理剤として、５価バナジウム化合物イオンに相当するデカバナジン酸イオン及びジルコニウム錯フッ化物イオンを含む化成処理剤が開示されている（特許文献２参照）。
【０００５】
ところで、自動車エアコンに用いられるアルミニウム製熱交換器は、上述のようにして複数のフィン等を配置して組み立てた後、それらを接合することで作製される。接合に際しては、アルミニウムの表面には強固で緻密な酸化皮膜が形成されているため、機械的な接合法ではないろう付け法による接合は容易ではなく、真空中でろう付けする等の工夫が必要であった。
【０００６】
これに対して、近年、表面の酸化皮膜を効果的に除去する手段として、ハロゲン系フラックスを用いたフラックスろう付け法が開発され、中でも、ろう付けの管理が容易で加工費が安価である観点から、窒素ガス中でフラックスろう付けするノコロックろう付け法（以下、「ＮＢ法」という。）が多用されている。このＮＢ法では、複数のフィン等を配置して組み立てた後、窒素ガス中で、ＫＡｌＦ４及びＫ２ＡｌＦ５等のフラックスを用いてフィン等をろう付けする。
【０００７】
しかしながら、ＮＢ法により作製されたアルミニウム製熱交換器（以下、「ＮＢ熱交換器」という。）は、フィン等の表面にフラックスが不可避的に残存する。すると、フィン等の表面状態（電位状態等）が不均一となる結果、その後の処理により均一な化成皮膜や親水化皮膜を得ることができず、良好な耐食性及び親水性が得られない、という問題があった。
【０００８】
そこで、良好な耐食性及び親水性に加えて、自動車エアコン用途として重要な特性である良好な防臭性をも付与するＮＢ熱交換器の表面処理方法として、ＮＢ熱交換器を、ジルコニウム錯フッ化物イオン及びチタニウム錯フッ化物イオンのうち少なくも一方を含む化成処理剤に浸漬して化成処理した後、ポリビニルアルコール、ポリオキシアルキレン変性ポリビニルアルコール、無機架橋剤及びグアニジン化合物等を含む親水化処理剤に浸漬して親水化処理する技術が開示されている（特許文献３参照）。
【０００９】
また、アルミニウム又はアルミニウム合金基材の表面の親水性、高耐食性、抗菌性及び防臭性を長期間に亘り保持できる表面処理方法として、アルミニウム又はアルミニウム合金基材表面を化成皮膜の形成に適した状態にする表面調整工程、水洗工程、前記アルミニウム又はアルミニウム合金基材の表面に化成皮膜からなる第１保護層を形成する工程、水洗工程、前記第１保護層上に有機皮膜である第２保護層を塗布する工程、及び乾燥工程を順次経る技術が開示されている（特許文献４参照）。この技術では、前記第１保護層を、バナジウムと、チタン、ジルコニウム及びハフニウムから選ばれる少なくとも１種以上の金属とを含有する化成処理液で形成し、前記第２保護層を、（１）キトサン誘導体及び可溶化剤と、（２）ポリビニルアルコールの側鎖に親水性ポリマーがグラフト重合してなる変性ポリビニルアルコールと、（３）水溶性架橋剤とを含有する組成物で形成する。
【００１０】
また、アルミニウム系金属材料等に優れた耐食性を付与する技術として、特定の構造を有する樹脂化合物と、バナジウム化合物と、特定の金属化合物と、を必須成分とする表面処理剤に関する技術が開示されている（特許文献５参照）。この技術では、水酸基、カルボニル基、カルボキシル基、リン酸基、ホスホン酸基、１〜３級アミノ基及びアミド基からなる群より選ばれる少なくとも１種の官能基を有する水溶性有機化合物として、例えばアスコルビン酸等を含有することにより、バナジウム化合物を還元するだけでなく、バナジウム化合物の安定性を著しく向上させ、優れた耐食性付与効果を長時間維持できるとされている。また、均一な皮膜を形成でき、耐食性のレベルを向上できるとされている。
【先行技術文献】
【特許文献】
【００１１】
【特許文献１】特開２０１０−２６１０５８号公報
【特許文献２】特表２００４−５１０８８２号公報
【特許文献３】特開２００６−６９１９７号公報
【特許文献４】特開２０１１−１６１８７６号公報
【特許文献５】特開２００１−１８１８６０号公報
【発明の概要】
【発明が解決しようとする課題】
【００１２】
ところで、近年、自動車エアコン用のアルミニウム製熱交換器では、耐食性の向上に加えて、耐湿性の向上が重要となっている。ここで、上述したように耐食性の指標は白錆であるのに対して、耐湿性の指標は黒変である。白錆は、酸素、水及び塩化物イオン等の腐食因子により発生する局部的な腐食現象であるのに対して、黒変は、酸素、水及び熱の存在により発生する全面的な腐食現象である。そのため、高熱に晒される環境下にある自動車エアコン用のアルミニウム製熱交換器では、耐食性とともに黒変の発生を抑制して耐湿性を向上させることが望まれる。
【００１３】
しかしながら、特許文献１の技術は、処理対象が熱交換器ではないため、親水化処理は行われない。また、この技術は、耐湿性についての検討は何らなされておらず、耐湿性を向上させる技術ではない。
【００１４】
特許文献２の技術は、処理対象はアルミニウム製熱交換器であるものの、耐湿性についての検討は何らなされていない。この技術は、良好な耐食性の付与に焦点を絞った技術であり、耐湿性を向上させる技術ではない。
【００１５】
特許文献３の技術は、処理対象が自動車エアコン用のアルミニウム製熱交換器であり、良好な耐食性及び親水性に加えて良好な防臭性を付与する技術であるが、耐湿性に着目した技術ではない。そのため、この技術では、耐湿性についての検討は何らなされておらず、優れた耐湿性は得られない。また、特許文献３には、化成処理剤中にバナジウムイオンを所定量含有させた実施態様については記載されておらず、特許文献３における耐食性は、その評価時間が本発明と比べて大幅に短く、本発明よりもレベルの低いものとなっている。
【００１６】
特許文献４の技術は、処理対象がアルミニウム製又はアルミニウム合金製の熱交換器であり、長期間の親水性、高耐食性、抗菌性、耐湿性及び防臭性を付与する技術であるが、この技術における耐食性は、その評価時間が本発明と比べて大幅に短い。また、この技術における耐湿性も、その評価温度が本発明と比べて大幅に低く、本発明よりもレベルの低いものとなっている。
【００１７】
特許文献５の技術は、処理対象が熱交換器ではないため、親水化処理は行われない。また、この技術では、耐湿性についての検討は何らなされておらず、耐湿性を向上させる技術ではない。さらには、この技術は、塗布型の表面処理剤に関する技術であり、本発明のような反応型の化成処理剤に関する技術ではない。
【００１８】
以上の通り、自動車エアコンに用いられるアルミニウム製熱交換器に対して、優れた耐食性（耐白錆性）及び耐湿性（耐黒変性）を付与し得る表面処理方法については、これまでのところ確立されていないのが現状である。
【００１９】
本発明は上記に鑑みてなされたものであり、その目的は、自動車エアコンに用いられるアルミニウム製熱交換器に対して、優れた耐食性（耐白錆性）及び耐湿性（耐黒変性）を付与し得る表面処理方法を提供することにある。
【課題を解決するための手段】
【００２０】
上記目的を達成するため本発明は、アルミニウム製熱交換器の表面処理方法であって、
（ａ）上記アルミニウム製熱交換器を化成処理剤によってその表面に化成皮膜を形成する工程と、
（ｂ）上記（ａ）工程で表面に化成皮膜が形成されたアルミニウム製熱交換器を、親水性樹脂を含む親水化処理剤と接触させる工程と、
（ｃ）上記（ｂ）工程で接触処理されたアルミニウム製熱交換器を、焼き付け処理することで、その表面に親水化皮膜を形成する工程
とを含み、
前記工程（ａ）で用いる化成処理剤が、ジルコニウム及びチタニウムのうち少なくとも一方を含み且つその含有量が合計で５〜５，０００質量ｐｐｍ、バナジウムを含み且つその含有量が１０〜１，０００質量ｐｐｍ、金属安定化剤を含み且つその含有量が５〜５，０００質量ｐｐｍ、並びに、ｐＨが２〜６であるアルミニウム製熱交換器の表面処理方法を提供する。
【００２１】
上記金属安定化剤が、還元性を有する有機化合物及びイミノジ酢酸誘導体からなる群より選ばれる少なくとも一種であることが好ましい。
【００２２】
上記（ａ）工程で形成される化成皮膜において、ジルコニウムの量及びチタニウムの量の合計が５〜３００ｍｇ／ｍ２であり、バナジウムの量が１〜１５０ｍｇ／ｍ２であり、且つ金属安定化剤の量が炭素換算で０．５〜２００ｍｇ／ｍ２であり、
上記（ｃ）工程で形成される親水化皮膜の皮膜量が０．０５〜５ｇ／ｍ２であることが好ましい。
【００２３】
上記（ａ）工程で形成される化成皮膜が、ジルコニウム及びチタニウムのいずれをも含むことが好ましい。
【００２４】
上記（ｂ）工程で用いる親水化処理剤が、さらに、下記一般式（１）で表されるグアニジン化合物及びその塩のうち少なくとも一方を含むことが好ましい。
【化１】
2013213282.tif 000002
［式（１）中、Ｙは、−Ｃ（＝ＮＨ）−（ＣＨ２）ｍ−、−Ｃ（＝Ｏ）−ＮＨ−（ＣＨ２）ｍ−、又は−Ｃ（＝Ｓ）−ＮＨ−（ＣＨ２）ｍ−を表わす。ｍは、０〜２０の整数を表し、ｎは、正の整数を表わし、ｋは、０又は１を表わす。Ｘは、水素、アミノ基、水酸基、メチル基、フェニル基、クロロフェニル基又はメチルフェニル基を表わす。Ｚは、水素、アミノ基、水酸基、メチル基、フェニル基、クロロフェニル基、メチルフェニル基又は下記一般式（２）で表され且つ質量平均分子量が２００〜１００万の重合体を表す。］
【化２】
2013213282.tif 000003
［式（２）中、ｐは、正の整数を表す。］
【００２５】
上記グアニジン化合物及びその塩が下記一般式（３）で表されるビグアニド構造を有するもの及びその塩であることが好ましい。
【化３】
2013213282.tif 000004
【００２６】
上記（ｂ）工程で用いる親水化処理剤が、リン酸、縮合リン酸、ホスホン酸及びそれらの誘導体並びにリチウムイオンからなる群より選ばれる少なくとも１種をさらに含むことが好ましい。
【００２７】
上記（ｂ）工程で用いる親水化処理剤中の親水性樹脂が、ケン化度が９０％以上のポリビニルアルコール及び変性ポリビニルアルコールのうち少なくとも一方を含むものであることが好ましい。
【００２８】
上記アルミニウム製熱交換器が、ノコロックろう付け法によりフラックスろう付けされたアルミニウム製熱交換器であることが好ましい。
【発明の効果】
【００２９】
本発明によれば、自動車エアコンに用いられる熱交換器に対して、優れた耐食性（耐白錆性）及び耐湿性（耐黒変性）を付与し得る表面処理方法を提供できる。
【発明を実施するための形態】
【００３０】
以下、本発明の実施形態について詳しく説明する。
本実施形態に係る表面処理方法は、アルミニウム製熱交換器の表面処理を行うものである。本実施形態に係る表面処理方法は、（ａ）化成処理工程と、（ｂ）親水化処理工程と、（ｃ）焼き付け工程と、を含む。
なお以下の説明では、耐白錆性を耐食性とし、耐黒変性を耐湿性として説明する。
【００３１】
［熱交換器］
本実施形態に係る表面処理方法の処理対象は、アルミニウム製熱交換器であり、自動車エアコン用途として好ましく用いられる。ここで、「アルミニウム製」とは、アルミニウム又はアルミニウム合金（以下、単に「アルミニウム」という。）から成ることを意味する。
【００３２】
上述したように、本実施形態に係るアルミニウム製熱交換器は、熱交換効率向上の観点から、その表面積を可能な限り大きくすべく複数のフィンが狭い間隔で配置されるとともに、これらのフィンに冷媒供給用のチューブが入り組んで配置される。また、これらのフィン等を組み立てた後、例えば、窒素ガス中でフラックスを用いてろう付けが行われ、この場合にはフィン等の表面にフラックスが不可避的に残存する。そのため、フィン等の表面状態（電位状態等）が不均一となり、従来の化成処理剤では、均一な化成皮膜や親水化皮膜を得ることが困難となる。
なお、フラックスとしては、ＮＢ法で通常用いられるハロゲン系のフラックスを用いることができる。ハロゲン系のフラックスとしては、ＫＡｌＦ４、Ｋ２ＡｌＦ５、Ｋ３ＡｌＦ６、ＣｓＡｌＦ４、Ｃｓ３ＡｌＦ６及びＣｓ２ＡｌＦ５からなる群より選ばれる少なくとも１種を用いることができる。
【００３３】
［（ａ）化成処理工程］
本実施形態の（ａ）化成処理工程は、アルミニウム製熱交換器を、ジルコニウム及びチタニウムのうち少なくとも一方を含み且つその含有量が合計で５〜５，０００質量ｐｐｍ、バナジウムを含み且つその含有量が１０〜１，０００質量ｐｐｍ、金属安定化剤を含み且つその含有量が５〜５，０００質量ｐｐｍ、並びに、ｐＨが２〜６である化成処理剤で化成処理することで、その表面に化成皮膜を形成する工程である。
なお、化成処理する前に、化成処理効果をより一層向上させる目的で、必要に応じてアルミニウム製熱交換器を酸洗処理してもよい。酸洗処理の条件は特に限定されず、アルミニウム製熱交換器の酸洗処理として従来用いられている処理条件を採用できる。
【００３４】
ここで、本実施形態の化成処理剤では、ジルコニウム、チタニウム及びバナジウムは、いずれも錯イオン等の各種イオンとして存在する。そのため、本明細書において、ジルコニウム、チタニウム及びバナジウムの各含有量は、各種イオンの金属元素換算の値を意味する。
【００３５】
本実施形態の化成処理剤は、ジルコニウムイオン及びチタニウムイオンのうち少なくとも一方と、バナジウムイオンと、を含み、ジルコニウム系化合物及びチタニウム系化合物のうち少なくとも一方とバナジウム系化合物とを水に溶解することで得られる。即ち、本実施形態の化成処理剤は、ジルコニウムイオン及びチタニウムイオンのうち少なくとも一方とバナジウムイオンとを活性種とする溶液である。本実施形態の好ましい化成処理剤としては、ジルコニウムイオン、チタニウムイオン及びバナジウムイオンの全てを活性種として含有する。
【００３６】
ジルコニウムイオンは化成反応により変化し、これにより、アルミニウム表面に酸化ジルコニウムを主体としたジルコニウム析出物が析出する。ジルコニウムイオンの供給源であるジルコニウム系化合物としては、フルオロジルコニウム酸、フッ化ジルコニウム等のジルコニウム化合物の他、これらのリチウム、ナトリウム、カリウム、アンモニウム等の塩が挙げられる。また、酸化ジルコニウム等のジルコニウム化合物をフッ化水素酸等のフッ化物で溶解させたものを用いることもできる。これらのジルコニウム系化合物は、フッ素を有するため、アルミニウム表面をエッチングする機能を有する。
【００３７】
チタニウムイオンは化成反応により変化し、これにより、アルミニウム表面に酸化チタニウムを主体としたチタニウム析出物が析出する。チタニウムイオンは、沈殿ｐＨが上記のジルコニウムイオンよりも低いため、チタニウム析出物自体が析出し易いうえ、上述のジルコニウム析出物や後述のバナジウム析出物の析出を促進できる結果、主としてこれら析出物から形成される化成皮膜の皮膜量を増加させることができる。特に、アルミニウム製熱交換器がフラックスろう付けされたアルミニウム製熱交換器である場合には、チタニウムイオンは、アルミニウム製熱交換器の表面に残存するフラックスの近傍にも容易に沈殿してチタニウム析出物を析出させることができる。
チタニウムイオンの供給源であるチタニウム系化合物としては、フルオロチタン酸、フッ化チタン等のチタニウム化合物の他、これらのリチウム、ナトリウム、カリウム、アンモニウム等の塩が挙げられる。また、酸化チタニウム等のチタニウム化合物をフッ化水素酸等のフッ化物で溶解させたものを用いることもできる。これらのチタニウム系化合物は、上記のジルコニウム系化合物と同様にフッ素を有するため、アルミニウム表面をエッチングする機能を有する。また、そのエッチング機能は、上記のジルコニウム系化合物よりも高い。
【００３８】
本実施形態では、化成処理剤中に、ジルコニウムイオン及びチタニウムイオンのうち少なくとも一方とバナジウムイオンを含むことにより、ジルコニウム及びチタニウムのうち少なくとも一方とともに、バナジウムを含有する化成皮膜が形成される。バナジウムイオンは、チタニウムイオンよりも低いｐＨで沈殿する特性を有し、これにより、アルミニウム表面に酸化バナジウムを主体としたバナジウム析出物が析出する。より詳しくは、バナジウムイオンは、還元反応によって酸化バナジウムに変換され、これにより、アルミニウム表面にバナジウム析出物が析出する。
バナジウム析出物は、アルミニウム表面の一部を除いて全体的に被覆する特性を有するジルコニウム析出物やチタニウム析出物と異なり、ジルコニウム析出物やチタニウム析出物が形成され難いアルミニウム表面の偏析物上に析出し易い特性を有する。これにより、本実施形態の化成処理剤によれば、バナジウムイオンを含まない従来の化成処理剤に比して、主としてジルコニウム析出物、チタニウム析出物及びバナジウム析出物によって緻密で高い被覆性を有する化成皮膜を形成できる。
また、バナジウム析出物は、ジルコニウムイオンやチタニウムイオンが共存することで、従来のクロム皮膜と同様に自己修復効果を発揮し、皮膜形成性に優れる特性を有する。即ち、バナジウム析出物から微量のバナジウムイオンが適度に溶出し、溶出したバナジウムイオンがアルミニウム表面を酸化して不動態化することで自己修復し、良好な耐食性が維持される。一方、バナジウムイオンがジルコニウムイオンやチタニウムイオンとの共存下でない場合には、バナジウム析出物が析出し難く、バナジウム析出物が析出したとしてもその析出物からバナジウムイオンが多量に溶出してしまい、上記のような自己修復効果は得られない。
【００３９】
本実施形態では、好ましくは、化成処理剤中に、ジルコニウムイオン、チタニウムイオン及びバナジウムイオンを含むことにより、ジルコニウム、チタニウム及びバナジウムを含む化成皮膜が形成される。ジルコニウムイオン、チタニウムイオン及びバナジウムイオンの全てを活性種として含有する活性処理剤を用いることにより、特にフラックスろう付けされたアルミニウム製熱交換器を用いた場合には、フラックスの近傍においてもより緻密で高い被覆性を有する化成皮膜を形成することができる。
【００４０】
バナジウム系化合物としては、２〜５価のバナジウム化合物を用いることができる。具体的には、メタバナジン酸、メタバナジン酸アンモニウム、メタバナジン酸ナトリウム、五酸化バナジウム、オキシ三塩化バナジウム、硫酸バナジル、硝酸バナジル、燐酸バナジル、酸化バナジウム、二酸化バナジウム、バナジウムオキシアセチルアセトネート、塩化バナジウム等が挙げられる。これらバナジウム系化合物は、フッ素を有していないため、アルミニウム表面をエッチングする機能は無い。
本実施形態では、４価又は５価のバナジウム化合物が好ましく、具体的には硫酸バナジル（４価）及びメタバナジン酸アンモニウム（５価）が好ましく用いられる。
【００４１】
上述したように本実施形態の化成処理剤では、ジルコニウムイオン及びチタニウムイオンの含有量の合計が金属換算で５〜５，０００質量ｐｐｍであり、バナジウムイオンの含有量が金属換算で１０〜１，０００質量ｐｐｍである。これらを満たすことにより、後述する親水化処理との組み合わせによる相乗効果によって、アルミニウム製熱交換器の耐食性及び耐湿性が大幅に向上するとともに、良好な親水性及び防臭性が得られる。
また、上記の効果がさらに高められる観点から、ジルコニウムイオン及びチタニウムイオンの含有量の合計は金属換算で５〜３，０００質量ｐｐｍであることが好ましく、ジルコニウムの含有量は５〜３，０００質量ｐｐｍであることが好ましく、チタニウムの含有量は５〜５００質量ｐｐｍであることが好ましく、バナジウムの含有量は１０〜５００質量ｐｐｍであることが好ましい。
【００４２】
本実施形態の化成処理剤は、ジルコニウムイオン、チタニウムイオン及びバナジウムイオンからなる各金属イオンを安定化させる金属安定化剤を含む。本実施形態で用いる金属安定化剤は、化成処理剤中で、ジルコニウムイオン、バナジウムイオン及びチタニウムイオンとキレート結合する等して、複合体を形成する。これにより、ジルコニウムイオン、バナジウムイオン及びチタニウムイオンからなる各金属イオンは、化成処理剤中で安定化される。
【００４３】
ところで、上述したようにジルコニウムイオン、チタニウムイオン及びバナジウムイオンからなる各金属イオンは、それぞれ固有の沈殿ｐＨを有する。そのため従来の化成処理剤では、処理材表面のエッチング反応に伴う界面でのｐＨの上昇により、沈殿ｐＨの低い方から順に、各金属イオンが沈殿することで化成皮膜が形成される。
これに対して、本実施形態の化成処理剤では、各金属イオンは金属安定化剤の作用により複合体を形成して安定化しているため、沈殿ｐＨが上昇している。そのため、各金属イオンに固有の沈殿ｐＨよりも高いｐＨで、各金属イオンは複合体として同時に沈殿する。具体的には、最も沈殿ｐＨが高いジルコニウムイオンの沈殿ｐＨよりも高いｐＨで、各金属イオンは複合体として同時に沈殿する。これにより、従来よりも均一な化成皮膜が形成されるとともに、複合体として沈殿するため析出物の粒子径が増大する結果、従来よりも高い被覆率が得られる。そのため、従来よりも優れた耐食性が得られ、特に優れた耐湿性が得られる。
以上の金属安定化剤による効果を十分に発揮させる観点から、本実施形態の化成処理剤は、ジルコニウム、バナジウム及びチタニウムいずれをも含むことが好ましい。
【００４４】
なお、本実施形態の化成処理剤では、各金属イオンが金属安定化剤の作用で複合体化されたものと、複合体化されずに金属イオンのまま存在するものとが共存する。
ここで、従来の化成処理剤では、アルミニウム系金属材料の表面の欠陥部に各金属イオンが析出し、続いて、析出した金属の部分に同じ金属が析出する。そのため、皮膜形成が均一ではなく、皮膜に欠陥が生じる。
これに対して本実施形態の化成処理剤では、界面でのｐＨの上昇に伴い、先ず、複合体化されていない各金属イオンが、それぞれに固有の沈殿ｐＨで順に沈殿し、アルミニウム系金属材料の表面の欠陥部を被覆する。次いで、金属安定化剤の作用で形成された複合体が、より高いｐＨで沈殿することにより、化成皮膜が均一に形成される。
このように、本実施形態の化成処理剤では、化成皮膜の皮膜形成ステップが２段階で行われる点において、従来の化成処理剤と大きく相違する。
【００４５】
また、上述した特許文献５の技術は、反応型の化成処理剤ではなく、塗布型の表面処理剤中にアスコルビン酸等を含有するものである。そのため、特許文献５の技術では、アスコルビン酸等の金属安定化剤との複合体の形成による各金属イオンの安定化や沈殿ｐＨの上昇に加えて、複合体として各金属イオンが同時に沈殿することによる化成皮膜の均一化や被覆率の向上といった、反応型の化成処理剤に特有の効果が発揮されることはない点において、本実施形態と大きく相違する。
【００４６】
本実施形態で用いる金属安定化剤としては、還元性を有する有機化合物及びイミノジ酢酸誘導体からなる群より選ばれる少なくとも１種であることが好ましい。
還元性を有する有機化合物としては、アスコルビン酸、シュウ酸、アルミニウムレーキ、アントシアニン、ポリフェノール、アスパラギン酸、ソルビトール、クエン酸及びグルコン酸ナトリウムからなる群より選ばれる少なくとも１種が好ましく例示される。これら還元性を有する有機化合物は、特に価数が変化し易いバナジウムを還元して安定化させる。
アルミニウムレーキとしては、例えば、三栄源エフ・エフ・アイ社製「食用青色１号アルミニウムレーキ」、「食用赤色２号アルミニウムレーキ」、「食用黄色４号アルミニウムレーキ」等を用いることができる。
アントシアニンとしては、例えば、三菱化学フーズ社製「アルベリーＬ」（登録商標）、「テクノカラーレッドＡＤＫ」、「マイスレッドＡ」等を用いることができる。
ポリフェノールとしては、ピロガロール、カテキン、タンニン等のポリフェノールを用いることができ、例えば、リリース科学工業社製「パンシルＦＧ−７０」、「パンシルＦＧ−６０」や、群栄化学工業社製「ＰＬ−６７５７」、「ＰＬ−４０１２」等を用いることができる。
また、イミノジ酢酸誘導体としては、イミノジ酢酸やイミノジコハク酸４ナトリウムが好ましく例示される。
イミノジコハク酸４ナトリウムとしては、例えば、ランクセス社製「ＢａｙｐｕｒｅＣＸ−１００」等を用いることができる。
上記で列挙したもののうち、耐食性、耐湿性及び安全性の観点から、アスコルビン酸、アントシアニン、ポリフェノールが好ましく用いられる。
【００４７】
本実施形態では、金属安定化剤を２種以上併用して用いることができる。具体的には、例えば、還元性を有する有機化合物を２種併用してもよく、還元性を有する有機化合物１種とイミノジ酢酸誘導体１種とを併用してもよく、イミノジ酢酸誘導体を２種併用してもよい。
【００４８】
本実施形態では、金属安定化剤の含有量は、５〜５，０００質量ｐｐｍである。ここで、本明細書における金属安定化剤の含有量とは、金属安定化剤を２種以上併用して用いる場合には、その合計量を意味する。金属安定化剤の含有量がこの範囲内であれば、上述した金属安定化剤による効果が確実に発揮される。好ましくは、１０〜２，０００質量ｐｐｍであり、この範囲内であれば、上述した金属安定化剤による効果がより高められる。
【００４９】
また、上述したように本実施形態の化成処理剤のｐＨは、２〜６であり、好ましくは３〜５である。ｐＨが２以上であれば化成処理剤によるエッチング過多を起こさずに化成皮膜を形成でき、優れた耐食性及び耐湿性が得られる。またｐＨが６以下であれば、エッチング不足とならずに十分な皮膜量の化成皮膜を形成でき、優れた耐食性及び耐湿性が得られる。なお、化成処理剤のｐＨは、硫酸、硝酸、アンモニア等の一般的な酸やアルカリを用いて調整できる。
【００５０】
本実施形態の化成処理剤は、防錆性を向上する目的で、マンガン、亜鉛、セリウム、３価クロム、モリブテン、マグネシウム、ストロンチウム、カルシウム、スズ、銅、鉄及び珪素化合物等の金属イオン、ホスホン酸、リン酸及び縮合リン酸等のリン化合物、並びに、アミノシラン及びエポキシシラン等の各種シランカップリング剤等の各種防錆剤を含んでいてもよい。
【００５１】
また、本実施形態の化成処理剤は、アルミニウムイオンを５０〜５，０００質量ｐｐｍ含み、遊離フッ素イオンを１〜１００質量ｐｐｍ含んでいてもよい。
アルミニウムイオンは、処理対象のアルミニウムからも化成処理剤中に溶出するが、それとは別に、アルミニウムイオンを積極的に添加することで化成処理反応を促進できる。また、従来よりも遊離フッ素イオン濃度を高く設定することで、より優れた耐食性を有する化成皮膜を形成できる。
上記の効果がさらに高められる観点から、アルミニウムイオンのより好ましい含有量は１００〜３，０００質量ｐｐｍであり、さらに好ましい含有量は２００〜２，０００質量ｐｐｍである。同様に、遊離フッ素イオンのより好ましい含有量は５〜８０質量ｐｐｍであり、さらに好ましい含有量は１５〜５０質量ｐｐｍである。
アルミニウムイオンの供給源としては、硝酸アルミニウム、硫酸アルミニウム、フッ化アルミニウム、酸化アルミニウム、明礬、珪酸アルミニウム及びアルミン酸ナトリウム等のアルミン酸塩や、フルオロアルミニウム酸ナトリウム等のフルオロアルミニウム塩が挙げられる。
遊離フッ素イオンの供給源としては、フッ化水素酸、フッ化水素アンモニウム、ジルコニウムフッ化水素酸及びチタニウムフッ化水素酸等のフッ化水素酸並びにその塩；フッ化ナトリウム、フッ化ジルコニウム及びフッ化チタニウム等の金属フッ化物；フッ化アンモニウム等が挙げられる。遊離フッ素イオンの供給源としてフッ化ジルコニウムやフッ化チタニウム等を用いた場合は、これらはジルコニウムイオンやチタニウムイオンの供給源となる。
【００５２】
本実施形態の化成処理の方法は特に限定されず、スプレー法や浸漬法等のいずれの方法でもよい。化成処理剤の温度は、好ましくは４５〜７０℃であり、より好ましくは５０〜６５℃である。また、化成処理の時間は、好ましくは２０〜９００秒であり、より好ましくは３０〜６００秒である。これらを満たすことにより、優れた耐食性及び耐湿性を有する化成皮膜を形成できる。
【００５３】
以上のようにしてアルミニウム製熱交換器の表面に形成される本実施形態の化成皮膜では、ジルコニウム及びチタニウムの合計量は５〜３００ｍｇ／ｍ２であることが好ましく、バナジウムの量は１〜１５０ｍｇ／ｍ２であることが好ましく、金属安定化剤の量は炭素換算で０．５〜２００ｍｇ／ｍ２であることが好ましい。これらを満たすことにより、より優れた耐食性及び耐湿性が得られる。また、ジルコニウム量とチタニウム量の比率は、処理するアルミニウム製熱交換器の表面状態、特に偏析物の量等によって変動するが、これらの合計量が上記範囲内であればよい。
なお、化成皮膜中のジルコニウム量、チタニウム量及びバナジウム量は、フィンを１０ｍｍ×１０ｍｍ以上となるように張り合わせ、蛍光Ｘ線分析装置「ＸＲＦ−１７００」（島津製作所製）の測定結果から算出される。
また、化成皮膜中の金属安定化剤量は、化成皮膜中の有機炭素量として（即ち、炭素換算で）、ＴＯＣ装置「ＴＯＣ−ＶＣＳ」（島津製作所製）の測定結果から算出される。ただし、防錆性を向上するために上記で列挙した各種防錆剤を含む場合には、金属安定化剤由来のＣ量は、上記ＴＯＣ装置で測定されたＣ量から、各種防錆剤中に含まれるＳｉ量、Ｐ量、Ｎ量等の測定値に基づいて算出されたＣ量を差し引くことで、算出される。
【００５４】
［（ｂ）親水化処理工程］
本実施形態の（ｂ）親水化処理工程は、上記の（ａ）化成処理工程で表面に化成皮膜が形成されたアルミニウム製熱交換器を、親水性樹脂を含む親水化処理剤と接触させる工程である。
本実施形態の親水化処理剤は、水系溶媒中に親水性樹脂を含む水系溶液又は水系分散液である。好ましくは、本実施形態の親水化処理剤は、親水性樹脂に加えて、下記一般式（１）で表されるグアニジン化合物及びその塩のうち少なくとも一方を含む水系溶液又は水系分散液である。
【００５５】
本実施形態の親水性樹脂としては、特に限定されないが、分子内に水酸基、カルボキシル基、アミド基、アミノ基、スルホン酸基及びエーテル基のうち少なくともいずれかを有する水溶性又は水分散性の親水性樹脂であることが好ましい。また、本実施形態の親水性樹脂は、良好な親水性が得られる観点から、水滴との接触角が４０°以下となるような親水化皮膜を形成できるものであることが好ましい。
具体的な親水性樹脂としては、ポリビニルアルコール、ポリビニルピロリドン、ポリアクリル酸、ポリビニルスルホン酸ナトリウム、ポリスチレンスルホン酸、ポリアクリルアミド、カルボキシメチルセルロース、キトサン、ポリエチレンオキサイド、水溶性ナイロン、これらの重合体を形成するモノマーの共重合体、２−メトキシポリエチレングリコールメタクリレート／アクリル酸２−ヒドロキシルエチル共重合体等のポリオキシエチレン鎖を有するアクリル系重合体等が好ましく用いられる。これらは、単独で用いてもよく、２種以上を併用してもよい。
【００５６】
上記の親水性樹脂は、優れた親水性及び耐水性を有するとともに、それ自体の臭気が無く、臭気物質が吸着し難い特性を有する。このため、上記の親水性樹脂を含む親水化処理剤によれば、得られる親水化皮膜は親水性及び防臭性に優れ、水滴や流水に曝されても劣化し難い。また、この親水化皮膜によれば、埃臭を有するシリカ等の無機物や、臭気物質を吸着した残存モノマー成分が露出し難いため、優れた防臭性が得られる。
【００５７】
本実施形態の親水性樹脂は、数平均分子量が１，０００〜１００万の範囲内であることが好ましい。数平均分子量が１，０００以上であれば、親水性、防臭性、造膜性等の皮膜物性が良好となる。また、数平均分子量が１００万以下であれば、親水化処理剤の粘度が高くなりすぎることがなく、作業性や皮膜物性が良好となる。より好ましい数平均分子量は、１万〜２０万の範囲内である。なお、本明細書における数平均分子量、重量平均分子量は、ゲルパーミエーションクロマトグラフィー法（ＧＰＣ法）により測定された標準ポリスチレン換算の値である。
【００５８】
上記の親水性樹脂のうち、優れた親水性及び防臭性の観点から、ポリビニルアルコールが好ましく、中でも、ケン化度が９０％以上のポリビニルアルコール及び変性ポリビニルアルコールが特に好ましい。これらのうち少なくとも一方を用いることにより、優れた親水性及び防臭性が得られる。より好ましいケン化度は、９５％以上である。
変性ポリビニルアルコールとしては、ペンダント基中の０．０１〜２０％が、下記一般式（４）で表されるポリオキシアルキレンエーテル基であるポリオキシアルキレン変性ポリビニルアルコールが挙げられる。
【化４】
2013213282.tif 000005
［上記式（４）中、ｎは１〜５００の整数を表し、Ｒ１は水素原子又は炭素数１〜４のアルキル基を表し、Ｒ２は水素原子又はメチル基を表す。］
【００５９】
上記のポリオキシアルキレン変性ポリビニルアルコールにおいて、ポリオキシアルキレン変性基がペンダント基中の０．１〜５％であることが好ましく、ポリオキシアルキレン変性基の重合度ｎは、３〜３０であることが好ましい。これらを満たすことにより、ポリオキシアルキレン変性基の親水性によって、良好な親水性が得られる。ポリオキシアルキレン変性ポリビニルアルコールとしては、例えばエチレンオキサイド変性ポリビニルアルコールが挙げられる。
【００６０】
本実施形態では、親水化処理剤中の親水性樹脂の含有量は特に限定されないが、好ましくは親水化処理剤の固形分中１０〜９９質量％であり、より好ましくは３０〜９５質量％である。これにより、良好な親水性及び防臭性が得られる。
【００６１】
本実施形態の親水化処理剤中に好ましく含有されるグアニジン化合物は、下記一般式（１）で表される。このように、グアニジン化合物は窒素を多く含むため、ジルコニウム及びチタニウムのうち少なくとも一方と、バナジウムを含有する化成皮膜に対して良好に密着する特性を有し、さらには厚みがおよそ０．１μｍで薄い化成皮膜を介してアルミニウム表面に吸着し易い特性を有する。そのため、親水化処理剤中にグアニジン化合物を配合することにより、化成皮膜と親水化皮膜とでアルミニウム又はアルミニウム合金基材を被覆することができ、黒変の発生を抑制できる。即ち、本実施形態の親水化処理剤は、グアニジン化合物を配合することで、良好な耐食性を付与できるとともに優れた耐湿性を付与できる。
【００６２】
また、本実施形態の好ましい態様では、例えばフラックスろう付けされたアルミニウム製熱交換器を用い、これに対してジルコニウム及びチタニウムのうち少なくとも一方とバナジウムを含有する化成処理剤で化成処理を施した後、親水性樹脂とグアニジン化合物及びその塩のうち少なくとも一方とを含む親水化処理剤で処理することにより、二段階の防錆処理が施されていることとなり、フラックスが部分的に残存する状態であっても、結果的に、アルミニウム製熱交換器の全面に対して充分な防錆効果が付与される。
また、化成皮膜がジルコニウム、チタニウム及びバナジウムの全てを含有し、親水化皮膜がグアニジン化合物を含有する場合においては、化成皮膜と親水化皮膜の密着性が特に良好となるためと推察されるが、フラックスの近傍を含め、アルミニウム又はアルミニウム合金基材の全面において耐湿性を著しく向上させる効果が見出されており、より好ましい。
【化５】
2013213282.tif 000006
［式（１）中、Ｙは、−Ｃ（＝ＮＨ）−（ＣＨ２）ｍ−、−Ｃ（＝Ｏ）−ＮＨ−（ＣＨ２）ｍ−、又は−Ｃ（＝Ｓ）−ＮＨ−（ＣＨ２）ｍ−を表わす。ｍは、０〜２０の整数を表し、ｎは、正の整数を表わし、ｋは、０又は１を表わす。Ｘは、水素、アミノ基、水酸基、メチル基、フェニル基、クロロフェニル基又はメチルフェニル基を表わす。Ｚは、水素、アミノ基、水酸基、メチル基、フェニル基、クロロフェニル基、メチルフェニル基又は下記一般式（２）で表され且つ質量平均分子量が２００〜１００万の重合体を表す。］
【化６】
2013213282.tif 000007
［式（２）中、ｐは、正の整数を表す。］
【００６３】
上記のグアニジン化合物としては、例えば、グアニジン、アミノグアニジン、グアニルチオ尿素、１，３−ジフェニルグアニジン、１，３−ジ−ｏ−トリルグアニジン、１−ｏ−トリルビグアニド、ポリヘキサメチレンビグアニド、ポリヘキサエチレンビグアニド、ポリペンタメチレンビグアニド、ポリペンタエチレンビグアニド、ポリビニルビグアニド、ポリアリルビグアニド等が挙げられる。
また、グアニジン化合物の塩としては、上記のグアニジン化合物の、リン酸塩、塩酸塩、硫酸塩、酢酸塩及びグルコン酸塩等の有機酸塩が挙げられる。グアニジン化合物の塩の合計量は、グアニジン化合物及びその塩の合計量に対して、モル比で０．０１〜１００の範囲内であることが好ましい。これにより、良好な耐食性及び耐湿性が得られる。
【００６４】
上記グアニジン化合物及びその塩は、数平均分子量が５９〜１００万の範囲内であることが好ましい。上記の一般式（１）に示されるように、グアニジン化合物の分子量の最小は５９であり、数平均分子量が１００万以下であれば水溶化が可能となり、この範囲内であれば、良好な耐食性及び耐湿性が得られる。この効果がより高められる観点から、数平均分子量の下限値は、３００であることがより好ましく、５００であることがさらに好ましい。一方、上限値は、１０万であることがより好ましく、２万であることがさらに好ましい。
【００６５】
上記グアニジン化合物及びその塩としては、優れた耐食性及び耐湿性が得られる効果を有することから、上記一般式（１）、（２）で表されるグアニジン化合物及びその塩のうち、分子中に下記一般式（３）で表されるビグアニド構造を有するグアニジン化合物及びその塩であることが好ましい。
【化７】
2013213282.tif 000008
【００６６】
上記ビグアニド構造を有するグアニジン化合物及びその塩としては、例えば、ポリヘキサメチレンビグアニド、１−ｏ−トリルビグアニド、グルコン酸クロルヘキシジン及びその塩等が挙げられる。これらは、単独で用いてもよく、２種以上を併用してもよい。
【００６７】
上記グアニジン化合物及びその塩の含有量の合計は、親水化処理剤の固形分に対して１〜４０質量％であることが好ましい。これにより、優れた耐食性及び耐湿性が得られる。また、この効果がより高められる観点から、５〜３０質量％であることがより好ましい。
【００６８】
本実施形態の親水化処理剤は、リン酸、縮合リン酸、ホスホン酸及びそれらの誘導体並びにリチウムイオンからなる群より選ばれる少なくとも１種をさらに含むことが好ましい。
本実施形態の親水化処理剤は、リン酸、縮合リン酸、ホスホン酸及びそれらの誘導体といったリン系化合物を含むことにより、これらリン系化合物を含む親水化皮膜がアルミニウム表面に形成される。これにより、アルミニウム表面からアルミニウムが溶出した場合でも、溶出したアルミニウムが親水化皮膜中のリン系化合物と反応してリン酸アルミニウムを形成して不溶化することで、さらなるアルミニウムの溶出を長期間に亘って抑制でき、優れた耐食性及び耐湿性が得られる。
【００６９】
上記リン系化合物としては、例えば、リン酸、ポリリン酸、トリポリリン酸、メタリン酸、ウルトラリン酸、フィチン酸、ホスフィン酸、ヒドロキシエチリデンジホスホン酸、ニトリロトリス（メチレンホスホン酸）、ホスホノブタントリカルボン酸（以下、「ＰＢＴＣ」という。）、エチレンジアミンテトラ（メチレンホスホン酸）、テトラキス（ヒドロキシメチル）ホスホニウム塩、アクリルホスホン共重合体等が挙げられる。これらは、単独で用いてもよく、２種以上を併用してもよい。
リン系化合物の含有量は、親水化処理剤の固形分に対して０．０５〜２５質量％であることが好ましい。これにより、優れた耐食性及び耐湿性が得られる。また、この効果がより高められる観点から、０．１〜１０質量％であることがより好ましい。
【００７０】
また、本実施形態の親水化処理剤は、リチウムイオンを含むことで以下のようなメカニズムにより、優れた耐食性及び耐湿性が得られる。
即ち、特にフラックスろう付けされたアルミニウム製熱交換器を用いた場合、アルミニウム製熱交換器の表面に残存するハロゲン系フラックス中のカリウムイオン等のアルカリ金属イオンと、親水化皮膜からのリチウムイオンが例えば下記式（５）に示すイオン交換反応を行うことで、フラックス残渣と親水化皮膜との界面に難溶性の皮膜が形成される。これにより、形成された難溶性の皮膜がアルミニウム表面からのアルミニウムの溶出を抑制する結果、優れた耐食性及び耐湿性が得られる。なお、リチウムイオンは親水化皮膜中に長期間に亘って残存するため、上記の効果は長期間に亘って維持される。
【化８】
2013213282.tif 000009
［上記式（５）中、ｘ及びｙの組み合わせは、ｘが１でｙが４、ｘが２でｙが５又はｘが３でｙが６である。］
【００７１】
上記リチウムイオンの供給源としては、親水化処理剤中でリチウムイオンを生成し得るリチウム化合物であれば特に限定されず、例えば、水酸化リチウム、硫酸リチウム、炭酸リチウム、硝酸リチウム、酢酸リチウム、クエン酸リチウム、乳酸リチウム、リン酸リチウム、シュウ酸リチウム、珪酸リチウム、メタ珪酸リチウム等が挙げられる。中でも、臭気に対する影響が少ない観点から、水酸化リチウム、硫酸リチウム、炭酸リチウムが好ましい。これらは、単独で用いてもよく、２種以上を併用してもよい。
リチウムイオンの含有量は、親水化処理剤の固形分に対して金属換算で０．０１〜２５質量％であることが好ましい。これにより、優れた耐食性及び耐湿性が得られる。また、この効果がより高められる観点から、０．０５〜５質量％であることがより好ましい。
【００７２】
本実施形態の親水化処理剤は、親水化皮膜の耐水性を向上させる観点から、必要に応じて架橋剤を含んでもよい。架橋剤としては、ポリビニルアルコールや変性ポリビニルアルコールの水酸基と反応する無機架橋剤や有機架橋剤を用いることができる。
無機架橋剤としては、二酸化珪素等のシリカ化合物、ジルコンフッ化アンモニウムやジルコン炭酸アンモニウム等のジルコニウム化合物、チタンキレート等の金属キレート化合物、Ｃａ、Ａｌ、Ｍｇ、Ｆｅ、Ｚｎ等の金属塩等が挙げられる。これら無機架橋剤は、耐水性の向上の他、親水化皮膜の表面に微小の凹凸を形成して水の接触角を低下させる効果もある。
有機架橋剤としては、メラミン樹脂、フェノール樹脂、エポキシ化合物、ブロック化イソシアネート化合物、オキサゾリン化合物、カルボジイミド化合物等が挙げられる。これらは、単独で用いてもよく、２種以上を併用してもよい。
これら架橋剤の含有量は、親水化処理剤の固形分に対して０．１〜５０質量％であることが好ましい。これにより、優れた耐水性が得られる。また、この効果がより高められる観点から、０．５〜３０質量％であることがより好ましい。
【００７３】
本実施形態の親水化処理剤は、任意成分として、分散剤、防錆剤、顔料、シランカップリング剤、抗菌剤（防腐剤）、潤滑剤、消臭剤等を含んでもよい。
分散剤としては特に限定されず、各種界面活性剤や分散樹脂が挙げられる。
防錆剤としては特に限定されず、例えば、タンニン酸、イミダゾール化合物、トリアジン化合物、トリアゾール化合物、ヒドラジン化合物、ジルコニウム化合物等が挙げられる。中でも、優れた耐食性及び耐湿性が得られる観点から、ジルコニウム化合物が好ましい。ジルコニウム化合物としては特に限定されず、例えば、Ｋ２ＺｒＦ６等のアルカリ金属フルオロジルコネート、（ＮＨ４）２ＺｒＦ６等のフルオロジルコネート等の可溶性フルオロジルコネート、Ｈ２ＺｒＦ６等のフルオロジルコン酸、フッ化ジルコニウム、酸化ジルコニウム等が挙げられる。
顔料としては特に限定されず、例えば、酸化チタン、酸化亜鉛、酸化ジルコニウム、炭酸カルシウム、硫酸バリウム、アルミナ、カオリンクレー、カーボンブラック、酸化鉄（Ｆｅ２Ｏ３、Ｆｅ３Ｏ４等）等の無機顔料の他、有機顔料等の各種着色顔料等が挙げられる。
シランカップリング剤は、親水性樹脂と上記顔料の親和性を高め、両者の密着性を向上させることができる。シランカップリング剤としては特に限定されず、例えば、γ−アミノプロピルトリメトキシシラン、γ−アミノプロピルトリエトキシシラン、γ−グリシドキシプロピルトリメトキシシラン、γ−メタクリロキシプロピルトリエトキシシラン、Ｎ−［２−（ビニルベンジルアミノ）エチル］−３−アミノプロピルトリメトキシシラン等が挙げられる。シランカップリング剤は、縮合物又は重合物でもよい。
抗菌剤（防腐剤）としては特に限定されず、例えば、２−（４−チアゾリル）ベンズイミダゾール、ジンクピリチオン、ベンゾイソチアゾリン等が挙げられる。
上記任意成分の含有量は、親水化処理剤の固形分に対して合計で０．０１〜５０質量％であることが好ましい。これにより、親水化処理剤の効果を阻害することなくそれぞれの効果が発揮される。各効果がより高められる観点から、０．１〜３０質量％であることがより好ましい。
【００７４】
親水化処理剤の溶媒としては特に限定されないが、廃液処理等の観点から水を主体とする水系溶媒が好ましい。また、造膜性を向上させ、より均一で平滑な皮膜を形成できる観点から、有機溶剤を併用してもよい。有機溶剤としては、塗料等に一般的に用いられ、水を均一に混合するものであれば特に限定されず、例えばアルコール系、ケトン系、エステル系、エーテル系の有機溶剤が挙げられる。これら有機溶剤の含有量は、親水化処理剤中に０．０１〜５質量％であることが好ましい。
また、本実施形態の親水化処理剤は、安定性向上の観点から、ｐＨ調整剤を含んでもよい。ｐＨ調整剤としては、硫酸、硝酸、アンモニア等の一般的な酸やアルカリが挙げられる。
本実施形態の親水化処理剤は、作業性、形成される親水化皮膜の均一性や厚さ、経済性等の観点から、その固形分濃度が１〜１１質量％であることが好ましく、２〜５質量％であることがより好ましい。
【００７５】
本実施形態の（ｂ）親水化処理工程では、親水化処理に先立って、（ａ）化成処理工程で化成処理されたアルミニウム製熱交換器を従来公知の方法で水洗処理することが好ましい。
また、上述した構成を備える親水化処理剤を、表面に化成皮膜が形成されたアルミニウム製熱交換器に接触させる方法としては、浸漬法、スプレー法、塗布法等が挙げられる、中でも、アルミニウム製熱交換器の複雑な構造を考慮すると、浸漬法が好ましい。浸漬時間は、通常、室温で１０秒間程度とすることが好ましい。浸漬後、エアブローによりウェット皮膜量を調整することで、親水化皮膜量を制御できる。
【００７６】
［（ｃ）焼き付け工程］
本実施形態の（ｃ）焼き付け工程は、上述の（ｂ）親水化処理工程で親水化処理されたアルミニウム製熱交換器を焼き付け処理することで、その表面に親水化皮膜を形成する工程である。
焼き付け温度は、アルミニウム製熱交換器自体の温度が１４０〜１６０℃となる焼き付け温度であることが好ましく、焼き付け時間は、２〜１２０分であることが好ましい。これにより、親水化皮膜を確実に形成することができる。
本実施形態の（ｃ）焼き付け工程で形成される親水化皮膜の皮膜量は、０．０５〜５ｇ／ｍ２であることが好ましい。親水化皮膜の皮膜量がこの範囲内であれば、優れた耐食性及び耐湿性が得られるとともに、優れた耐水性及び防臭性が得られる。なお、親水化皮膜の皮膜量は、標準皮膜サンプルの親水化皮膜量とこれに含まれる有機炭素量の関係から算出した換算係数を用いて、ＴＯＣ装置「ＴＯＣ−ＶＣＳ」（島津製作所製）の測定結果から算出できる。
【００７７】
本発明は上記実施形態に限定されるものではなく、本発明の目的を達成できる範囲での変形、改良等は本発明に含まれる。
【実施例】
【００７８】
次に、本発明を実施例に基づいてさらに詳細に説明するが、本発明はこれに限定されるものではない。なお、特に断りがない限り、部、％及びｐｐｍは、全て質量基準である。
【００７９】
＜実施例１〜３８及び比較例１〜６＞
［化成処理剤の調製］
従来公知の調製方法に従って、ジルコニウム、チタニウム、バナジウム及び金属安定化剤の含有量並びにｐＨが、表１〜表３に示す通りとなるように各成分を配合して混合することにより、化成処理剤を調製した。なお、ジルコニウム供給源としてはフルオロジルコニウム酸を用い、チタニウム供給源としてはフルオロチタン酸を用い、バナジウム供給源としては硫酸バナジルを用いた。表１〜表３中の各濃度は、配合から計算されたものである。
【００８０】
［親水化処理剤の調製］
従来公知の調製方法に従って、親水性樹脂、上記の一般式（１）で表されるグアニジン化合物、リン系化合物、リチウムイオン及び添加剤の含有量が、表１〜表３に示す通りとなるように各成分を配合して混合し、溶媒として水を用いて固形分濃度２．５％の親水化処理剤を調製した。ただし、実施例１３においてのみ、固形分濃度５％の親水化処理剤を調製した。
【００８１】
［試験熱交換器の作製］
実施例１〜３３及び比較例１〜６では、熱交換器として、ノコロックろう付け法によりＫＡｌＦ４及びＫ３ＡｌＦ６のフラックスでろう付けされた自動車エアコン用のアルミニウム製熱交換器（ＮＢ熱交換器）を用いた。また、実施例３４〜３８では、真空ろう付け法によりろう付けされた自動車エアコン用のアルミニウム製熱交換器（ＶＢ熱交換器）を用いた。ＮＢ熱交換器のフィン表面におけるフラックス量は、カリウムとして５０ｍｇ／ｍ２であった。
これらの熱交換器を、硫酸１％と、ＫＡｌＦ４及びＫ３ＡｌＦ６のフラックス０．４％を含む酸浴中に、４０℃にて２０秒間浸漬して酸洗浄を実施した。
酸洗浄後、熱交換器を、上述のようにして調製した化成処理剤中に５０℃にて６０秒間浸漬することで、化成処理を実施した。
化成処理後、熱交換器を３０秒間水洗した後、上述のようにして調製した親水化処理剤中に室温で１０秒間浸漬した。浸漬後、エアブローによりウェット皮膜量を調整した。
次いで、乾燥炉にて、熱交換器自体の温度が１５０℃となる焼き付け温度で５分間焼付け処理を実施することで、試験用熱交換器を作製した。
【００８２】
＜評価＞
各実施例及び比較例で作製した試験用熱交換器について、以下に示す物性評価を行った。
［耐食性（耐白錆性）］
各実施例及び比較例で作製した試験用熱交換器について、ＪＩＳ  Ｚ  ２３７１に基づいた耐食性（耐白錆性）の評価を実施した。具体的には、各実施例及び比較例で作製した試験用熱交換器に対して、５％食塩水を３５℃にて噴霧した後、２，０００時間経過後の白錆発生部の面積を、下記の評価基準に従って目視で評価した。評価者は２人とし、２人の評価の平均値に基づいて、耐食性を評価した。
（評価基準）
１０：白錆発生無し。
９：白錆は見られたが、白錆発生部の面積が１０％未満。
８：白錆発生部の面積が１０％以上２０％未満。
７：白錆発生部の面積が２０％以上３０％未満。
６：白錆発生部の面積が３０％以上４０％未満。
５：白錆発生部の面積が４０％以上５０％未満。
４：白錆発生部の面積が５０％以上６０％未満。
３：白錆発生部の面積が６０％以上７０％未満。
２：白錆発生部の面積が７０％以上８０％未満。
１：白錆発生部の面積が８０％以上９０％未満。
【００８３】
［耐湿性（耐黒変性）］
各実施例及び比較例で作製した試験用熱交換器に対して、温度７０℃、湿度９８％以上の雰囲気下で３，０００時間の耐湿試験を実施した。試験後の黒変発生部の面積を、上記耐食性の評価基準に準じて目視で評価した。評価者は２人とし、２人の評価の平均値に基づいて、耐湿性を評価した。
【００８４】
［親水性］
各実施例及び比較例で作製した試験用熱交換器を、流水に７２時間接触させた後、水滴との接触角を測定した。接触角の測定は、自動接触角計「ＣＡ−Ｚ」（協和界面化学社製）を用いて実施した。接触角が小さいほど親水性は高く、接触角が４０°以下であれば、親水性が良好であると評価される。
【００８５】
［臭気］
各実施例及び比較例で作製した試験用熱交換器を、水道水の流水に７２時間接触させた後、その臭気を下記の評価基準で評価した。評価者は２人とし、２人の評価の平均値に基づいて、臭気を評価した。臭気が１．５以下であれば、防臭性が良好であると評価される。
（評価基準）
０：無臭。
１：微かに臭いを感じる。
２：楽に臭いを感じる。
３：明らかに臭いを感じる。
４：強い臭いを感じる。
５：非常に強い臭いを感じる。
【００８６】
［皮膜量］
各実施例及び比較例で作製した試験用熱交換器の表面に形成された化成皮膜中のジルコニウム量、チタニウム量及びバナジウム量は、フィンを１０ｍｍ×１０ｍｍ以上となるように張り合わせ、蛍光Ｘ線分析装置「ＸＲＦ−１７００」（島津製作所製）の測定結果から算出した。
また化成皮膜中の金属安定化剤量は、化成皮膜中の有機炭素量として（即ち、炭素換算で）、ＴＯＣ装置「ＴＯＣ−ＶＣＳ」（島津製作所製）の測定結果から算出した。
各実施例及び比較例で作製した試験用熱交換器の表面に形成された親水化皮膜の皮膜量は、標準皮膜サンプルの親水化皮膜量とこれに含まれる有機炭素量の関係から算出した換算係数を用いて、ＴＯＣ装置「ＴＯＣ−ＶＣＳ」（島津製作所製）の測定結果から算出した。
【００８７】
各実施例及び比較例で調製した化成処理剤及び親水化処理剤の組成と、各実施例及び比較例で作製した試験用熱交換器の評価結果をまとめて表１〜表３に示した。
【００８８】
【表１】
2013213282.tif 000010
【００８９】
【表２】
2013213282.tif 000011
【００９０】
【表３】
2013213282.tif 000012
【００９１】
表１〜表３における各成分の詳細は、次の通りである。
（１）化成処理剤において、Ｚｒ濃度は、化成処理剤中のジルコニウム含有量（各種イオンの金属元素換算濃度）を表し、Ｔｉ濃度は、化成処理剤中のチタニウム含有量（各種イオンの金属元素換算濃度）を表し、Ｖ濃度は、化成処理剤中のバナジウム含有量（各種イオンの金属元素換算濃度）を表す。
（２）化成処理剤中の金属安定化剤の濃度は、化成処理剤に対する金属安定化剤の含有量である。
【００９２】
（３）金属安定化剤のアルベリーＬは、アントシアニンである。
（４）金属安定化剤のパンシルＦＧ−７０は、カテキンである。
（５）金属安定化剤のＰＬ−６７５７は、ポリフェノールである。
（６）金属安定化剤のＢａｙｐｕｒｅ  ＣＸ−１００は、イミノジコハク酸４ナトリウムである。
【００９３】
（７）親水化処理剤中の各成分の固形分％は、親水化処理剤の固形分に対する各成分の含有量を表す。
（８）ポリビニルアルコールのケン化度は９９％であり、その数平均分子量は６０，０００である。
（９）エチレンオキサイド変性ポリビニルアルコールのケン化度は９９％であり、その数平均分子量は２０，０００であり、ポリオキシエチレン基の含有割合（ポリビニルアルコールの全ペンダント基に対する割合）は３％である。
【００９４】
（１０）カルボキシメチルセルロースの数平均分子量は、１０，０００である。
（１１）ポリビニルスルホン酸ナトリウムの数平均分子量は、２０，０００である。
（１２）ポリアクリル酸の数平均分子量は、２０，０００である。
（１３）キトサンの重量平均分子量は４３０，０００である。なお、キトサンはクエン酸で溶解する必要があるため、キトサンを用いる場合にはクエン酸も同時に含まれることとなる。
（１４）縮合リン酸は、トリポリリン酸である。
（１５）ＰＢＴＣは、ホスホノブタントリカルボン酸を表す。
（１６）フェノール樹脂は、レゾール型フェノール樹脂からなる有機架橋剤であり、その数平均分子量は３００である。
【００９５】
表１〜表３に示した通り、実施例１〜３８いずれも、比較例１〜５と比べて耐食性及び耐湿性に優れており、また、比較例６と比べても耐湿性に優れているうえ、親水性及び臭気（防臭性）も遜色無く良好であることが分かった。この結果から、ＮＢ熱交換器及びＶＢ熱交換器を、ジルコニウム及びチタニウムのうち少なくとも一方を含み且つその含有量が合計で５〜５，０００質量ｐｐｍ、バナジウムを含み且つその含有量が１０〜１，０００質量ｐｐｍ、金属安定化剤を含み且つその含有量が５〜５，０００質量ｐｐｍ、並びに、ｐＨが２〜６である化成処理剤で化成処理して化成皮膜を形成した後、親水性樹脂を含む親水化処理剤と接触させ、焼き付けて親水化皮膜を形成することにより、従来よりも優れた耐食性及び耐湿性が得られることが確認された。
【産業上の利用可能性】
【００９６】
本発明のアルミニウム製熱交換器の表面処理方法によれば、フィン等の表面にフラックスが残存する熱交換器に対しても優れた耐食性及び耐湿性を付与できるため、本発明の表面処理方法は、自動車エアコン用のアルミニウム製熱交換器の表面処理に好ましく適用される。